【誤訳訂正書】
【提出日】令和3年4月2日(2021.4.2)
【誤訳訂正１】
【訂正対象書類名】明細書
【訂正対象項目名】００２９
【訂正方法】変更
【訂正の内容】
【００２９】
「芳香性油」は、芳香化合物、すなわち匂い又は香りを有するものを含む、合成油又は天然油である。芳香性油として、シナモン、カスカリラ、ローズ、ジャスミン、モクセイ、プルメリア、ミモザ、ゲッカコウ、スイセン、センティッドゼラニウム、キンゴウカン、アンブレット、ジュニパーベリー、バニラ、セージ、スミレ、ローズマリー、ミルラ、ペルーバルサム、ネショウガ、カルダモン、ビャクダン、シタン、マツ、スギ、ジュニパー、ラン、アンバーグリース、シベット、ヒラセウム、ハチノス、ムスク、アンバーグリース、シトロネロール、ゲラニオール、ネロール、リナロール、フェニルエチルアルコール、ファルネソール、ステアロプテン、α−ピネン、β−ピネン、α−テルピネン、リモネン、ｐ−シメン、カンフェン、β−カリオフィレン、ネラール、酢酸シトロネリル、酢酸ゲラニル、酢酸ネリル、オイゲノール、メチルオイゲノール、ローズオキシド、α−ダマセノン、β−ダマセノン、ダマスコン、ベンズアルデヒド、ベンジルアルコール、酢酸ロジニル及びギ酸フェニルエチルが挙げられるが、これらに限定されない。
【誤訳訂正２】
【訂正対象書類名】明細書
【訂正対象項目名】００５７
【訂正方法】変更
【訂正の内容】
【００５７】
一態様では、ハードセグメントのポリイソシアネートは、一般式Ｒ６（ＮＣＯ）２によって表され、式中、Ｒ６は、４〜２０個の炭素原子を有し、０、１、又は２つのシクロアルキル基又は芳香族基を含む、二価の炭化水素基を表す。別の態様では、ポリイソシアネートはハードセグメントであり、テトラメチレンジイソシアネート、１，６−ヘキサメチレンジイソシアネート、ドデカメチレンジイソシアネート、シクロヘキサン−１，３−及び−１，４−ジイソシアネート、１−イソシアナト−３−イソシアナトメチル−３，５，５−トリメチルシクロヘキサン（イソホロンジイソシアネート又はＩＰＤＩ）、ビス−（４−イソシアナトシクロヘキシル）−メタン、１，３−及び１，４−ビス（イソシアナトメチル）−シクロヘキサン、ビス−（４−イソシアナト−３−メチル−シクロヘキシル）−メタン、１，５−ジイソシアナトナフタレン、４，４’−メチレンビス（シクロヘキシルイソシアネート）（Ｈ１２ＭＤＩ）及びノルボルネンジイソシアネートから選択される。更に別の態様では、ハードセグメントのポリイソシアネートは、イソホロンジイソシアネート又は４，４’−メチレンビス（シクロヘキシルイソシアネート）（Ｈ１２ＭＤＩ）である。この段落及び本明細書に記載されるポリイソシアネートは、上記段落及び本明細書に記載されるポリエステル、ポリエーテル、若しくはポリカーボネート又はそれらの組み合わせと組み合わせてもよい。
【誤訳訂正３】
【訂正対象書類名】明細書
【訂正対象項目名】００６０
【訂正方法】変更
【訂正の内容】
【００６０】
一態様では、ハードセグメントのジアミン鎖伸長剤は、式ＮＨ２Ｒ１ＮＨ２で表され、式中、Ｒ１は、−（Ｏ）ＯＨで置換されてもよいＣ１〜Ｃ８アルキルである。この段落及び本明細書に記載されるジアミン鎖伸長剤は、上記段落及び本明細書に記載される非イオン性ポリオール鎖伸長剤、イオン性鎖伸長剤、ポリイソシアネート、ポリエステル、ポリエーテル、若しくはポリカーボネート又はそれらの組み合わせと組み合わせてもよい。
【誤訳訂正４】
【訂正対象書類名】明細書
【訂正対象項目名】００６１
【訂正方法】変更
【訂正の内容】
【００６１】
一態様では、ポリウレタン尿素は構造式（Ｉ）
【化１】
2019509287.tif 000001
で表されるもの又はその化粧用として許容される塩であり、式中、
各Ｒ１０は、−（Ｃ（Ｒ１０ａ）２）ｐ［Ｏ（Ｃ＝Ｏ）ＯＣ（（Ｒ１０ａ）２）ｑＯ（Ｃ＝Ｏ）ＯＣ（（Ｒ１０ａ）２）ｒ］ｘ−であり、
各Ｒ１０ａは、独立して、Ｈ及びＣ１〜６アルキルから選択され、
ｐは１〜１０の整数であり、
ｑは１〜１０の整数であり、
ｒは１〜１０の整数であり、
ｘは２〜２５の整数であり、
各Ｒ１１は、独立して、４〜２０個の炭素原子を有し、０、１、又は２つのシクロアルキル基又は芳香族基を含む、二価の炭化水素基から選択され、
各Ｒ１２は、独立して、Ｃ１〜Ｃ８アルキレン（−ＣＯＯＲ１２ａ又は−（ＣＨ２）ｍＮＲ１２ａで置換されてもよい）から選択される二価基であり、
各Ｒ１２ａは、独立して、水素及びＣ１〜Ｃ４アルキルから選択され、
ｍは０から６の整数である。構造式（Ｉ）で表されるポリウレタン尿素の一態様では、ポリウレタン尿素のヤング率は１５０ＭＰａ超であり、破断点伸びは約１５％〜約３００％である。ヤング率及び破断点伸びについては別の値も含まれ、上で説明されている。
【誤訳訂正５】
【訂正対象書類名】明細書
【訂正対象項目名】００６７
【訂正方法】変更
【訂正の内容】
【００６７】
一態様では、ポリウレタン尿素は、構造式（Ｉ）、（ＩＩ）、（ＩＩＩａ）又は（ＩＩＩｂ）のものであり、式中、各Ｒ１２は、独立して、メチレン、エチレン、プロピレン、ブチレン、ペンチレン、及びヘキシレンから選択される二価基であり、それぞれが、−ＣＯＯＨ又は−ＣＨ２Ｎ（ＣＨ３）２で置換されてもよく、残りの変数の値は上で説明したとおりである。
【誤訳訂正６】
【訂正対象書類名】明細書
【訂正対象項目名】００６８
【訂正方法】変更
【訂正の内容】
【００６８】
一態様では、ポリウレタン尿素は、構造式（ＩＩ）、（ＩＩＩａ）又は（ＩＩＩｂ）であり、各Ｒ１５は、独立して、エチレン、プロピレン、ブチレン、ペンチレン、及びヘキシレンであり、それぞれが−ＣＯＯＨで置換されてもよく、残りの変数の値は上で説明したとおりである。
【誤訳訂正７】
【訂正対象書類名】明細書
【訂正対象項目名】００７８
【訂正方法】変更
【訂正の内容】
【００７８】
モノマー単位の第７の実施形態では、ポリウレタン尿素は、モノマー単位の第１、第２及び第３の実施形態について記載されるようにＷ、Ｘ、Ｙ及びＺ１及びＺ２のモノマー単位から形成され、このときポリイソシアネートは、テトラメチレンジイソシアネート、１，６−ヘキサメチレンジイソシアネート、ドデカメチレンジイソシアネート、シクロヘキサン−１，３−及び−１，４−ジイソシアネート、１−イソシアナト−３−イソシアナトメチル−３，５，５−トリメチルシクロヘキサン（イソホロンジイソシアネート又はＩＰＤＩ）、ビス−（４−イソシアナトシクロヘキシル）−メタン（Ｈ１２ＭＤＩ）、１，３−及び１，４−ビス（イソシアナトメチル）−シクロヘキサン、ビス−（４−イソシアナト−３−メチルシクロヘキシル）−メタン、及び１，５−ジイソシアナトナフタレン、及びノルボルネンジイソシアネートから選択され、残りのモノマー単位は、第１、第２及び第３，第４又は第５の実施形態のモノマー単位について記載されたとおりである。
【誤訳訂正８】
【訂正対象書類名】明細書
【訂正対象項目名】００８６
【訂正方法】変更
【訂正の内容】
【００８６】
特定の態様では、本明細書に記載されるポリウレタン尿素は、中和剤で中和されていてよい。中和剤は酸又は塩基から選択されてよい。いくつかの態様では、中和剤は、Ｎａ２ＣＯ３、トリエチルアミン、トリブチルアミン、トリペンチルアミン、トリヘキシルアミン、トリオクチルアミン又は乳酸から選択される。
【誤訳訂正９】
【訂正対象書類名】明細書
【訂正対象項目名】００９１
【訂正方法】変更
【訂正の内容】
【００９１】
性能向上脂質は、芳香性油、皮膚軟化剤、モノテルペノイド、脂肪族アルコール、脂肪酸、脂肪族エステル、脂肪族エーテル、フッ素化小分子（例えば、ペルフルオロメチルシクロペンタン、ペルフルオロペルヒドロフェナントレン、ペルフルオロ−１，３−ジメチルシクロヘキサン、ペルフルオロメチルデカリン、及びペルフルオロペルヒドロベンジルテトラリン）、及びそれらの混合物から選択されてよい。いくつかの態様では、性能向上脂質は、シナモン、カスカリラ、ローズ、ジャスミン、モクセイ、プルメリア、ミモザ、ゲッカコウ、スイセン、センティッドゼラニウム、キンゴウカン、アンブレット、ジュニパーベリー、バニラ、セージ、スミレ、ローズマリー、ミルラ、ペルーバルサム、ネショウガ、カルダモン、ビャクダン、シタン、マツ、スギ、ジュニパー、ラン、アンバーグリース、シベット、ヒラセウム、ハチノス、ムスク、アンバーグリース、シトロネロール、ゲラニオール、ネロール、リナロール、フェニルエチルアルコール、ファルネソール、ステアロプテン、α−ピネン、β−ピネン、α−テルピネン、リモネン、ｐ−シメン、カンフェン、β−カリオフィレン、ネラール、酢酸シトロネリル、酢酸ゲラニル、酢酸ネリル、オイゲノール、メチルオイゲノール、ローズオキシド、α−ダマセノン、β−ダマセノン、ダマスコン、ベンズアルデヒド、ベンジルアルコール、酢酸ロジニル及びギ酸フェニルエチル、ｔｅｒｔ−ブチルアルコール、ｔｅｒｔ−アミルアルコール、３−メチル−３−ペンタノール、エトクロルビノール、１−オクタノール、ペラルゴンアルコール、１−デカノール（デシルアルコール、カプリンアルコール）、ウンデシルアルコール（１−ウンデカノール、ウンデカノール、ヘンデカノール）、ラウリルアルコール（ドデカノール、１−ドデカノール）、トリデシルアルコール（１−トリデカノール、トリデカノール、イソトリデカノール）、ミリスチルアルコール（１−テトラデカノール）、ペンタデシルアルコール（１−ペンタデカノール、ペンタデカノール）、セチルアルコール（１−ヘキサデカノール）、パルミトレイルアルコール（シス−９−ヘキサデセン−１−オール）、ヘプタデシルアルコール（１−ｎ−ヘプタデカノール、ヘプタデカノール）、ステアリルアルコール（１−オクタデカノール）、オレイルアルコール、ノナデシルアルコール（１−ノナデカノール）、アラキジルアルコール（１−エイコサノール）、ヘネイコシルアルコール（１−ヘネイコサノール）、ベヘニルアルコール（１−ドコサノール）、エルシルアルコール（シス−１３−ドコセン−１−オール）、リグノセリルアルコール（１−テトラコサノール）、セリルアルコール（１−ヘキサコサノール）、１−ヘプタコサノール、モンタニルアルコール、クルイチルアルコール、又は１−オクタコサノール、１−ノナコサノール、ミリシルアルコール、メリシルアルコール、又は１−トリアコンタノール、１−ドトリアコンタノール（ラクセリルアルコール）、ゲジルアルコール（１−テトラトリアコンタノール）、セテアリルアルコール、ミリストレイン酸、パルミトレイン酸、サピエン酸、オレイン酸、エライジン酸、バクセン酸、リノール酸、リノエライジン酸、α−リノレン酸、アラ���ドン酸、エイコサペンタエン酸、エルカ酸、ドコサヘキサエン酸、カプリル酸、カプリン酸、ラウリン酸、ミリスチン酸、パルミチン酸、ステアリン酸、アラキジン酸、ベヘン酸、リグノセリン酸、セロチン酸、β−イオノン、α−イオノン、７，８−ジヒドロ−α−イオノン、ジヒドロ−β−イオノン、スクアレン、ヘミスクアレン、メチルオイゲノール、ダマスコン、シトロネロール、プソイドイオノン、カリオフィレン、ゲラニオール、リモネン、リナロール、リノール酸、メントール、カルボン、イソボルネオール、ユーカリプトール、カンファー、α−ピネン、レスベラトロール、リノレン酸、パルミチン酸、ミリスチルアルコール、セチルアルコール、オレイルアルコール、オクタデカノール、ヘキシルラウレート、グリセリルラウレート、ジカプリリルエーテル、オクタフルオロメンチルメタクリレート、ステアリン酸、オレイン酸、パルミチン酸エチルヘキシル、ステアリン酸オクチル、イソステアリルアルコール、イソアミルラウレート又はそれらの混合物から選択される。
【誤訳訂正１０】
【訂正対象書類名】特許請求の範囲
【訂正対象項目名】全文
【訂正方法】変更
【訂正の内容】
【特許請求の範囲】
【請求項１】
ポリウレタン尿素を含む組成物であって、
前記ポリウレタン尿素のヤング率が１５０ＭＰａ超、前記ポリウレタン尿素の破断点伸びが約１５％〜約３００％、かつ、前記ポリウレタン尿素の水分取り込みが１０％未満であり、
前記ポリウレタン尿素が、前記組成物をカールしたヘアトレスに塗布して乾燥させた後、高湿度機械的ストレス試験によって測定するとき、トレスの長さの変化が約８０％未満であるように選択される、組成物。
【請求項２】
ポリウレタン尿素を含む組成物であって、
前記ポリウレタン尿素のヤング率が１５０ＭＰａ超、前記ポリウレタン尿素の破断点伸びが約１５％〜約３００％、かつ、前記ポリウレタン尿素の水分取り込みが１０％未満であり、
前記ポリウレタン尿素が、前記組成物をヘアトレスに塗布して乾燥させた後、少なくとも０の官能スコアがもたらされるように選択される、組成物。
【請求項３】
ポリウレタン尿素を含む組成物であって、前記ポリウレタン尿素を水に分散して２００ｎｍ未満の粒径のポリウレタン尿素粒子を形成し、前記ポリウレタン尿素の水分取り込みが１０％未満である、組成物。
【請求項４】
前記ポリウレタン尿素のヤング率が１５０ＭＰａ超、前記ポリウレタン尿素の破断点伸びが約１５％〜約３００％、かつ、前記ポリウレタン尿素の水分取り込みが１０％未満である、請求項３に記載の組成物。
【請求項５】
前記ポリウレタン尿素が、ソフトセグメントとハードセグメントとを含むポリウレタン尿素であり、前記ソフトセグメントは、ポリエステル、ポリエーテル若しくはポリカーボネートを含むポリオール、又はその組み合わせから形成され、前記ハードセグメントは、ポリイソシアネート、イオン性鎖伸長剤、並びに、非イオン性ポリオール鎖伸長剤及びジアミン鎖伸長剤のうちの少なくとも１つから形成される、請求項１、２又は３のいずれか一項に記載の組成物。
【請求項６】
前記ソフトセグメントが、ポリエステルを含むポリオールから形成される、請求項５に記載の組成物。
【請求項７】
前記ポリエステルポリオールが、二価アルコール及び脂肪族、環式脂肪族、又は芳香族ポリカルボン酸又はポリカルボン酸無水物から形成され、前記ポリカルボン酸は、コハク酸、グルタル酸、アジピン酸、ピメリン酸、スベリン酸、アゼライン酸、セバシン酸、ノナンジカルボン酸、デカンジカルボン酸、テレフタル酸、イソフタル酸、ｏ−フタル酸、テトラヒドロフタル酸、ヘキサヒドロフタル酸及びトリメリット酸から選択され、ポリカルボン酸無水物は、ｏ−フタル酸、トリメリット酸、コハク酸無水物及びそれらの混合物から選択され、二価アルコールは、エタンジオール、ジエチレングリコール、トリエチレングリコール、テトラエチレングリコール、１，２−プロパンジオール、ジプロピレングリコール、トリプロピレングリコール、テトラプロピレングリコール、１，３−プロパンジオール、１，４−ブタンジオール、１，３−ブタンジオール、２，３−ブタンジオール、１，５−ペンタンジオール、１，６−ヘキサンジオール、２，２−ジメチル−１，３−プロパンジオール、１，４−ジヒドロキシシクロヘキサン、１，４−ジメチロールシクロヘキサン、１，８−オクタンジオール、１，１０−デカンジオール、１，１２−ドデカンジオール、及びそれらの混合物から選択される、請求項６に記載の組成物。
【請求項８】
前記ポリエステルポリオールが、ラクトン及びラクトン混合物と、ジアリール、ジアルキル、又はシクロアルキルカーボネートと反応した二価アルコールとの付加反応により得られるラクトンのホモポリマー又はコポリマーであり、前記ラクトンは、ブチロラクトン、ε−カプロラクトン及びメチル−ε−カプロラクトンから選択され、前記二価アルコールは、エタンジオール、ジエチレングリコール、トリエチレングリコール、テトラエチレングリコール、１，２−プロパンジオール、ジプロピレングリコール、トリプロピレングリコール、テトラプロピレングリコール、１，３−プロパンジオール、１，４−ブタンジオール、１，３−ブタンジオール、２，３−ブタンジオール、１，５−ペンタンジオール、１，６−ヘキサンジオール、２，２−ジメチル−１，３−プロパンジオール、１，４−ジヒドロキシシクロヘキサン、１，４−ジメチロールシクロヘキサン、１，８−オクタンジオール、１，１０−デカンジオール、１，１２−ドデカンジオール又はそれらの混合物から選択される、請求項７に記載の組成物。
【請求項９】
前記ポリエステルポリオールがポリカプロラクトンジオールである、請求項８に記載の組成物。
【請求項１０】
前記ソフトセグメントが、ポリエーテルポリオールから形成される、請求項５のいずれか一項に記載の組成物。
【請求項１１】
前記ポリエーテルポリオールが、水、エタンジオール、ジエチレングリコール、トリエチレングリコール、テトラエチレングリコール、１，２−プロパンジオール、ジプロピレングリコール、トリプロピレングリコール、テトラプロピレングリコール、１，３−プロパンジオール、１，４−ブタンジオール、１，３−ブタンジオール、２，３−ブタンジオール、１，５−ペンタンジオール、１，６−ヘキサンジオール、２，２−ジメチル−１，３−プロパンジオール、１，４−ジヒドロキシシクロヘキサン、１，４−ジメチロールシクロヘキサン、１，８−オクタンジオール、１，１０−デカンジオール、１，１２−ドデカンジオール及びそれらの混合物から選択される二価アルコールの、エチレンオキシド、プロピレンオキシド、ブチレンオキシド、スチレンオキシド、テトラヒドロフラン又はエピクロルヒドリン、及びこれらのアルキレンオキシドの混合物から選択されるアルキレンオキシドとの反応から形成される、請求項１０に記載の組成物。
【請求項１２】
前記ソフトセグメントが、ポリカーボネートポリオールから形成される、請求項５に記載の組成物。
【請求項１３】
前記ポリオールが、１種又は２種以上のジオールの、１種又は２種以上のジアリールカーボネート、ジアルキルカーボネート又はシクロアルキルカーボネートとの反応により得られるポリカーボネートを含む、請求項１２に記載の組成物。
【請求項１４】
前記ジオールが、（１，３）−プロパンジオール、（１，４）−ブタンジオール、（１，５）−ペンタンジオール、（１，６）−ヘキサンジオール、ジエチレングリコール、トリエチレングリコール又はテトラエチレングリコールから選択され、前記ジアリールカーボネート、ジアルキルカーボネート又はシクロアルキルカーボネートは、ジフェニルカーボネート、ジメチルカーボネート、ジエチルカーボネート、エチレンカーボネート、プロピレンカーボネート、炭酸、又はホスゲンから選択される、請求項１３に記載の組成物。
【請求項１５】
前記ポリカーボネートポリオールが、
（１，６）−ヘキサンジオールのジアリールカーボネート、ジアルキルカーボネート又はシクロアルキルカーボネートとの反応により形成されるポリカーボネートポリオール、  （１，６）−ヘキサンジオールと（１，５）−ペンタンジオールのブレンドの、ジアリールカーボネート、ジアルキルカーボネート又はシクロアルキルカーボネートとの反応により形成されるポリカーボネートポリオール、並びに、
カプロラクトンと（１，６）−ヘキサンジオールのブレンドの、ジアリールカーボネート、ジアルキルカーボネート又はシクロアルキルカーボネートとの反応により形成されるポリカーボネートポリオール、から選択される、請求項１４に記載の組成物。
【請求項１６】
前記ポリイソシアネートが、一般式Ｒ６（ＮＣＯ）２によって表され、式中、Ｒ６は、４〜２０個の炭素原子を有し、０、１、又は２つのシクロアルキル基又は芳香族基を含む、二価の炭化水素基を表す、請求項５〜１５のいずれか一項に記載の組成物。
【請求項１７】
前記ポリイソシアネートが、テトラメチレンジイソシアネート、１，６−ヘキサメチレンジイソシアネート、ドデカメチレンジイソシアネート、シクロヘキサン−１，３−及び−１，４−ジイソシアネート、１−イソシアナト−３−イソシアナトメチル−３，５，５−トリメチルシクロヘキサン（イソホロンジイソシアネート又はＩＰＤＩ）、ビス−（４−イソシアナトシクロヘキシル）−メタン、１，３−及び１，４−ビス（イソシアナトメチル）−シクロヘキサン、ビス−（４−イソシアナト−３−メチル−シクロヘキシル）−メタン、１，５−ジイソシアナトナフタレン、４，４’−メチレンビス（シクロヘキシルイソシアネート）（Ｈ１２ＭＤＩ）及びノルボルネンジイソシアネートから選択される、請求項５〜１６のいずれか一項に記載の組成物。
【請求項１８】
前記ポリイソシアネートがイソホロンジイソシアネート又は４，４’−メチレンビス（シクロヘキシルイソシアネート）（Ｈ１２ＭＤＩ）である、請求項５〜１７のいずれか一項に記載の組成物。
【請求項１９】
前記イオン性鎖伸長剤が、カルボン酸及びアミンから選択される官能基を含む、請求項５〜１７のいずれか一項に記載の組成物。
【請求項２０】
前記イオン性鎖伸長剤が、ジメチロールプロピオン酸、ジメチロール酪酸、及び３−ジメチルアミノ−１，２−プロパンジオールから選択される、請求項１９に記載の組成物。
【請求項２１】
前記イオン性鎖伸長剤がリシンである、請求項１９に記載の組成物。
【請求項２２】
前記非イオン性ポリオール鎖伸長剤がＣ１〜８アルキルジオールである、請求項５〜２１のいずれか一項に記載の組成物。
【請求項２３】
前記非イオン性ポリオール鎖伸長剤が、１，４−ブタンジオール、１，５−ペンタンジオール、１，６−ヘキサンジオールから選択される、請求項５〜２２のいずれか一項に記載の組成物。
【請求項２４】
前記ジアミン鎖伸長剤が、式ＮＨ２Ｒ１ＮＨ２で表され、式中、Ｒ１は、−（Ｏ）ＯＨで置換されてもよいＣ１〜Ｃ８アルキルである、請求項５〜２３のいずれか一項に記載の組成物。
【請求項２５】
前記ポリウレタンが、構造式（Ｉ）：
【化１】
2019509287.tif 000002
で表されるもの又はその化粧用として許容される塩であり、式中、
各Ｒ１０は、−（Ｃ（Ｒ１０ａ）２）ｐ［Ｏ（Ｃ＝Ｏ）ＯＣ（（Ｒ１０ａ）２）ｑＯ（Ｃ＝Ｏ）ＯＣ（（Ｒ１０ａ）２）ｒ］ｘ−であり、
各Ｒ１０ａは、独立して、Ｈ又はＣ１〜６アルキルから選択され、
ｐは１〜１０の整数であり、
ｑは１〜１０の整数であり、
ｒは１〜１０の整数であり、
ｘは２〜２５の整数であり、
各Ｒ１１は、独立して、４〜２０個の炭素原子を有し、０、１、又は２つのシクロアルキル基又は芳香族基を含む、二価の炭化水素基から選択され、
各Ｒ１２は、独立して、Ｃ１〜Ｃ８アルキレン（−ＣＯＯＲ１２ａ又は−（ＣＨ２）ｍＮＲ１２ａで置換されてもよい）から選択される二価基であり、
各Ｒ１２ａは、独立して、水素又はＣ１〜Ｃ４アルキルから選択され、
ｍは０から６の整数である、請求項１、２又は３のいずれか一項に記載の組成物。
【請求項２６】
前記ポリウレタン尿素が、構造
式（ＩＩ）：
【化２】
2019509287.tif 000003
で表されるもの又はその化粧用として許容される塩であり、式中、
各Ｒ１５は、独立して、Ｃ１〜Ｃ８アルキレン（−（ＣＨ２）ｎＣＯＯＲ１５ａで置換される）であり、
各Ｒ１５ａは、独立して、水素又はＣ１〜Ｃ４アルキルから選択され、
ｎは０〜６の整数であり、
ｍは０から６の整数である、請求項２５に記載の組成物。
【請求項２７】
前記ポリウレタン尿素が、構造式（ＩＩＩａ）又は（ＩＩＩｂ）：
【化３】
2019509287.tif 000004
で表されるもの又はその化粧用として許容される塩であり、式中、
Ｒ１６はＨ又は−Ｃ（Ｏ）−ＮＨ−Ｒ１５−ＮＨ２であり、
ｎは３〜５０の整数である、請求項２６に記載の組成物。
【請求項２８】
前記ポリウレタン尿素が中和剤で中和され、前記中和剤：イオン性鎖伸長剤の比が約０．８〜約１．２である、請求項１〜２７のいずれか一項に記載の組成物。
【請求項２９】
前記中和剤が酸又は塩基から選択される、請求項２８に記載の組成物。
【請求項３０】
前記中和剤が、Ｎａ２ＣＯ３、トリエチルアミン、トリブチルアミン、トリペンチルアミン、トリヘキシルアミン、トリオクチルアミン又は乳酸である、請求項２９に記載の組成物。
【請求項３１】
前記組成物が性能向上脂質を更に含み、性能向上脂質はポリウレタン尿素と関係してポリウレタン尿素：性能向上脂質複合体を形成し、前記ポリウレタン尿素：性能向上脂質複合体が水中に分散される、請求項１〜３０のいずれか一項に記載の組成物。
【請求項３２】
前記ポリウレタン尿素の水分取り込みが８％未満である、請求項３１に記載の組成物。
【請求項３３】
前記性能向上脂質が、芳香性油、皮膚軟化剤、モノテルペノイド、脂肪族アルコール、脂肪酸、脂肪族エステル、脂肪族エーテル、フッ素化小分子、及びこれらの混合物から選択される、請求項３２に記載の組成物。
【請求項３４】
前記性能向上脂質が、βイオノン、αイオノン、７，８−ジヒドロ−α−イオノン、ジヒドロ−β−イオノン、スクアレン、ヘミスクアレン、メチルオイゲノール、ダマスコン、シトロネロール、プソイドイオノン、カリオフィレン、ゲラニオール、リモネン、リナロール、リノール酸、メントール、カルボン、イソボルネオール、ユーカリプトール、カンファー、α−ピネン、レスベラトロール、リノレン酸、パルミチン酸、ミリスチルアルコール、セチルアルコール、オレイルアルコール、オクタデカノール、ラウリン酸ヘキシル、ラウリン酸グリセリル、ジカプリリルエーテル、オクタフルオロペンチルメタクリレート、ステアリン酸、オレイン酸、パルミチン酸エチルヘキシル、ステアリン酸オクチル、イソステアリルアルコール、イソアミルラウレート、ミリストレイン酸、パルミトレイン酸、サピエン酸、エライジン酸、バクセン酸、α−リノレン酸、アラキドン酸、エイコサペンタエン酸、エルカ酸、ドコサヘキサエン酸、カプリル酸、カプリン酸、ラウリン酸、ミリスチン酸、アラキジン酸、ベヘン酸、リグノセリン酸、セロチン酸、及びそれらの混合物から選択される、請求項３２又は３３に記載の組成物。
【請求項３５】
前記ポリウレタン尿素：性能向上脂質複合体のヤング率が１５０ＭＰａ超であり、破断点伸びが約１５％〜約３００％である、請求項３２〜３４のいずれか一項に記載の組成物。
【請求項３６】
前記ポリウレタン尿素が水溶液中に分散されている、請求項１〜３５のいずれか一項に記載の組成物。
【請求項３７】
前記ポリウレタン尿素ポリマーのヤング率が、約１５０ＭＰａ〜約５００ＭＰａであり、
前記ポリウレタン尿素の破断点伸びが、約１５％〜約４００％であり、
前記ポリウレタン尿素の水分取り込みが、約０％〜約１０％である、請求項１〜３６のいずれか一項に記載の組成物。
【請求項３８】
前記ポリウレタン尿素を水に分散して２００ｎｍ未満の粒径のポリウレタン尿素粒子を形成し、前記ポリウレタン尿素の水分取り込みが８％未満である、請求項１〜３７のいずれか一項に記載の組成物。
【請求項３９】
ポリウレタン尿素を含む組成物であって、前記ポリウレタン尿素が、前記組成物をカールしたヘアトレスに塗布して乾燥させた後、高湿度機械的ストレス試験において、Ｂａｙｃｕｓａｎ  Ｃ１００４（ポリウレタン−３５）より良好な性能を示すように選択される、組成物。
【請求項４０】
ポリウレタン尿素を含む組成物であって、前記ポリウレタン尿素が、前記組成物をカールしたヘアトレスに塗布して乾燥させた後、官能検査において、Ｂａｙｃｕｓａｎ  Ｃ１００４（ポリウレタン−３５）より良好な性能を示すように選択される、組成物。
【請求項４１】
Ｗ、Ｘ、Ｙ及びＺ１及びＺ２のモノマー単位から形成されるポリウレタン尿素であって、このとき、
Ｗはポリカーボネートポリオールであり、
Ｘはポリイソシアネートであり、
Ｙはアニオン性鎖伸長剤であり、
Ｚ１は非イオン性ジオール鎖伸長剤であり、
Ｚ２はジアミン鎖伸長基であり、前記ジアミンは−ＣＯＯＨで置換されており、
このとき、
Ｗの分子量は約１，０００ｇ／モルであり、
比Ｘ：Ｗは、約１：０．２３〜約１：０．４７であり、
比Ｘ：Ｙは、約１：０．２〜約１：０．３であり、
比Ｘ：Ｚ１は、約１：０〜約１：０．１３であり、
比Ｘ：Ｚ２は、約１：０．０３〜約１：０．４６である、ポリウレタン尿素。
【請求項４２】
Ｗ、Ｘ、Ｙ及びＺ１及びＺ２のモノマー単位から形成されるポリウレタン尿素であって、このとき、
Ｗはポリカーボネートポリオールであり、
Ｘはポリイソシアネートであり、
Ｙはアニオン性鎖伸長剤であり、
Ｚ１は非イオン性ジオール鎖伸長剤であり、
Ｚ２はジアミン鎖伸長基であり、前記ジアミンは−ＣＯＯＨで置換されており、
このとき、
Ｗの分子量は約２，０００ｇ／モルであり、
比Ｘ：Ｗは、約１：０．０５〜約１：０．２７であり、
比Ｘ：Ｙは、約１：０．１６〜約１：０．３３であり、
比Ｘ：Ｚ１は、約１：０．０２〜約１：０．５であり、
比Ｘ：Ｚ２は、約１：０．０３〜約１：０．４７である、ポリウレタン尿素。
【請求項４３】
Ｗ、Ｘ、Ｙ及びＺ１及びＺ２のモノマー単位から形成されるポリウレタン尿素であって、このとき、
Ｗはポリカーボネートポリオールであり、
Ｘはポリイソシアネートであり、
Ｙはアニオン性鎖伸長剤であり、
Ｚ１は非イオン性ジオール鎖伸長剤であり、
Ｚ２はジアミン鎖伸長基であり、前記ジアミンは−ＣＯＯＨで置換されており、
このとき、
Ｗの分子量は約３，０００ｇ／モルであり、
比Ｘ：Ｗは、約１：０．０２〜約１：０．２であり、
比Ｘ：Ｙは、約１：０．１６〜約１：０．３４であり、
比Ｘ：Ｚ１は、約１：０．０２〜約１：０．５２であり、
比Ｘ：Ｚ２は、約１：０．０３〜約１：０．４９である、ポリウレタン尿素。
【請求項４４】
Ｗ、Ｘ、Ｙ及びＺ１及びＺ２のモノマー単位から形成されるポリウレタン尿素であって、このとき、
Ｗはポリカーボネートポリオールであり、
Ｘはポリイソシアネートであり、
Ｙはカチオン性鎖伸長剤であり、
Ｚ１は非イオン性ジオール鎖伸長剤であり、
Ｚ２はジアミン鎖伸長基であり、前記ジアミンは−ＣＯＯＨで置換されており、
このとき、
Ｗの分子量は約１，０００ｇ／モルであり、
比Ｘ：Ｗは、約１：０．２３〜約１：０．４７であり、
比Ｘ：Ｙは、約１：０．２〜約１：０．３３であり、
比Ｘ：Ｚ１は、約１：０〜約１：０．３であり、
比Ｘ：Ｚ２は、約１：０〜約１：０．４６である、ポリウレタン尿素。
【請求項４５】
Ｗ、Ｘ、Ｙ及びＺ１及びＺ２のモノマー単位から形成されるポリウレタン尿素であって、このとき、
Ｗはポリカーボネートポリオールであり、
Ｘはポリイソシアネートであり、
Ｙはカチオン性鎖伸長剤であり、
Ｚ１は非イオン性ジオール鎖伸長剤であり、
Ｚ２はジアミン鎖伸長基であり、前記ジアミンは−ＣＯＯＨで置換されており、
このとき、
Ｗの分子量は約２，０００ｇ／モルであり、
比Ｘ：Ｗは、約１：０．０５〜約１：０．２７であり、
比Ｘ：Ｙは、約１：０．１６〜約１：０．３３であり、
比Ｘ：Ｚ１は、約１：０．０２〜約１：０．５であり、
比Ｘ：Ｚ２は、約１：０〜約１：０．４７である、ポリウレタン尿素。
【請求項４６】
Ｗ、Ｘ、Ｙ及びＺ１及びＺ２のモノマー単位から形成されるポリウレタン尿素であって、このとき、
Ｗはポリカーボネートポリオールであり、
Ｘはポリイソシアネートであり、
Ｙはカチオン性鎖伸長剤であり、
Ｚ１は非イオン性ジオール鎖伸長剤であり、
Ｚ２はジアミン鎖伸長基であり、前記ジアミンは−ＣＯＯＨで置換されており、
このとき、
Ｗの分子量は約３，０００ｇ／モルであり、
比Ｘ：Ｗは、約１：０．０２〜約１：０．２であり、
比Ｘ：Ｙは、約１：０．１６〜約１：０．３４であり、
比Ｘ：Ｚ１は、約１：０．０２〜約１：０．５２であり、
比Ｘ：Ｚ２は、約１：０〜約１：０．４９である、ポリウレタン尿素。
【請求項４７】
前記ポリカーボネートポリオールが、
（１，６）−ヘキサンジオールのジアリールカーボネート、ジアルキルカーボネート又はシクロアルキルカーボネートとの反応により形成されるポリカーボネートポリオール、  （１，６）−ヘキサンジオールと（１，５）−ペンタンジオールのブレンドの、ジアリールカーボネート、ジアルキルカーボネート又はシクロアルキルカーボネートとの反応により形成されるポリカーボネートポリオール、並びに、
カプロラクトンと（１，６）−ヘキサンジオールのブレンドの、ジアリールカーボネート、ジアルキルカーボネート又はシクロアルキルカーボネートとの反応により形成されるポリカーボネートポリオール、から選択される、請求項４１〜４６のいずれか一項に記載の組成物。
【請求項４８】
前記ポリイソシアネートが、一般式Ｒ６（ＮＣＯ）２によって表され、式中、Ｒ６は、４〜２０個の炭素原子を有し、０、１、又は２つのシクロアルキル基又は芳香族基を含む、二価の炭化水素基を表す、請求項４１〜４７のいずれか一項に記載の組成物。
【請求項４９】
前記ポリイソシアネートが、テトラメチレンジイソシアネート、１，６−ヘキサメチレンジイソシアネート、ドデカメチレンジイソシアネート、シクロヘキサン−１，３−及び−１，４−ジイソシアネート、１−イソシアナト−３−イソシアナトメチル−３，５，５−トリメチルシクロヘキサン（イソホロンジイソシアネート又はＩＰＤＩ）、ビス−（４−イソシアナトシクロヘキシル）−メタン、１，３−及び１，４−ビス（イソシアナトメチル）−シクロヘキサン、ビス−（４−イソシアナト−３−メチル−シクロヘキシル）−メタン、１，５−ジイソシアナトナフタレン、４，４’−メチレンビス（シクロヘキシルイソシアネート）（Ｈ１２ＭＤＩ）及びノルボルネンジイソシアネートから選択される、請求項４１〜４８のいずれか一項に記載の組成物。
【請求項５０】
前記ポリイソシアネートがイソホロンジイソシアネート又は４，４’−メチレンビス（シクロヘキシルイソシアネート）（Ｈ１２ＭＤＩ）である、請求項４１〜４９のいずれか一項に記載の組成物。
【請求項５１】
前記イオン性鎖伸長剤が、カルボン酸及びアミンから選択される官能基を含む、請求項４１〜５０のいずれか一項に記載の組成物。
【請求項５２】
前記イオン性鎖伸長剤が、ジメチロールプロピオン酸、ジメチロール酪酸、及び３−ジメチルアミノ−１，２−プロパンジオールから選択される、請求項４１〜５１のいずれか一項に記載の組成物。
【請求項５３】
前記イオン性鎖伸長剤がリシンである、請求項４１〜５１のいずれか一項に記載の組成物。
【請求項５４】
前記非イオン性ポリオール鎖伸長剤がＣ１〜８アルキルジオールである、請求項４１〜５３のいずれか一項に記載の組成物。
【請求項５５】
前記イオン性鎖伸長剤が、１，４−ブタンジオール、１，５−ペンタンジオール、１，６−ヘキサンジオールから選択される、請求項４１〜５４のいずれか一項に記載の組成物。
【請求項５６】
前記ジアミン鎖伸長剤が、式ＮＨ２Ｒ１ＮＨ２で表され、式中、Ｒ１は、−（Ｏ）ＯＨで置換されてもよいＣ１〜Ｃ８アルキルである、請求項４１〜５５のいずれか一項に記載の組成物。
【請求項５７】
組成物であって、
ポリウレタン尿素と、
性能向上脂質と、を含み、
性能向上脂質がポリウレタン尿素と関係し、ポリウレタン尿素：性能向上脂質複合体を形成し、
前記ポリウレタン尿素：性能向上脂質複合体が水中に分散される、組成物。
【請求項５８】
前記性能向上脂質が、芳香性油、皮膚軟化剤、モノテルペノイド、脂肪族アルコール、脂肪酸、脂肪族エステル、脂肪族エーテル、フッ素化小分子、及びこれらの混合物からなる群から選択される、請求項５７に記載の組成物。
【請求項５９】
前記性能向上脂質が、βイオノン、αイオノン、７，８−ジヒドロ−α−イオノン、ジヒドロ−β−イオノン、スクアレン、ヘミスクアレン、メチルオイゲノール、ダマスコン、シトロネロール、プソイドイオノン、カリオフィレン、ゲラニオール、リモネン、リナロール、リノール酸、メントール、カルボン、イソボルネオール、ユーカリプトール、カンファー、α−ピネン、レスベラトロール、リノレン酸、パルミチン酸、ミリスチルアルコール、セチルアルコール、オレイルアルコール、オクタデカノール、ラウリン酸ヘキシル、ラウリン酸グリセリル、ジカプリリルエーテル、オクタフルオロペンチルメタクリレート、ステアリン酸、オレイン酸、パルミチン酸エチルヘキシル、ステアリン酸オクチル、イソステアリルアルコール、イソアミルラウレート、ミリストレイン酸、パルミトレイン酸、サピエン酸、エライジン酸、バクセン酸、α−リノレン酸、アラキドン酸、エイコサペンタエン酸、エルカ酸、ドコサヘキサエン酸、カプリル酸、カプリン酸、ラウリン酸、ミリスチン酸、アラキジン酸、ベヘン酸、リグノセリン酸、セロチン酸、及びそれらの混合物から選択される、請求項５７又は５８に記載の組成物。
【請求項６０】
前記組成物が抗酸化剤を更に含む、請求項１〜５９のいずれか一項に記載の組成物。
【請求項６１】
前記ポリウレタン尿素が、前記組成物をヘアトレスに塗布して乾燥させ、カールさせた後、高湿度機械的ストレス試験によって測定するとき、トレスの長さの変化が約８０％未満であるように選択される、請求項１〜６０のいずれか一項に記載の組成物。
【請求項６２】
前記ポリウレタン尿素が、前記組成物をヘアトレスに塗布して乾燥させた後、０．５以上の官能スコアがもたらされるように選択される、請求項１〜６１のいずれか一項に記載の組成物。
【請求項６３】
前記組成物を被験者の毛髪に塗布することを含む、請求項１〜６２のいずれか一項に記載の組成物。
【請求項６４】
前記組成物が長時間持続するカールをもたらす、請求項６３に記載の組成物。
【請求項６５】
プロセスの産物であるポリウレタン分散液であって、前記プロセスが、
（ａ）（１）少なくとも１種のポリイソシアネート、及び（２）少なくとも１種のポリオール、（３）少なくとも１つの親水性、イオン性又は潜在的イオン性基を有する少なくとも１種の化合物、及び（４）非イオン性ジオールを反応させ、イソシアネート末端プレポリマー形成することであって、有効量の少なくとも１種の性能向上脂質を、プレポリマーを形成中のいずれかのタイミングで反応に加えることと、
（ｂ）その後、（１）前記ポリマーを水に分散し、（２）少なくとも１種のジアミン鎖伸長剤との反応により前記プレポリマー鎖を伸長し、ポリウレタン尿素ポリマーを形成することと、を含み、前記ポリウレタン尿素：性能向上脂質複合体のヤング率が１００ＭＰａ超であり、破断点伸びが約１５％〜３００％超であり、かつ、前記ポリウレタン尿素の水分取り込みが８％未満である、ポリウレタン分散液。
【請求項６６】
プロセスの産物であるポリウレタン分散液であって、前記プロセスが、
（ａ）（１）少なくとも１種のポリイソシアネート、及び（２）少なくとも１種のポリオール、（３）少なくとも１つの親水性、イオン性又は潜在的イオン性基を有する少なくとも１種の化合物、及び（４）少なくとも１種の非イオン性ジオールを反応させ、イソシアネート末端プレポリマー形成することと、
（ｂ）その後、（１）前記ポリマーを水に分散し、（２）少なくとも１種のジアミン鎖伸長剤との反応により前記プレポリマー鎖を伸長し、ポリウレタン尿素ポリマーを形成し、（３）有効量の少なくとも１種の性能向上脂質をポリマーに加えることと、を含み、前記ポリウレタン尿素：性能向上脂質複合体のヤング率が１００ＭＰａ超であり、破断点伸びが約１５％〜３００％超であり、かつ、前記ポリウレタン尿素の水分取り込みが８％未満である、ポリウレタン分散液。
【請求項６７】
前記ポリウレタン尿素を水に分散して２００ｎｍ未満の粒径のポリウレタン尿素粒子を形成し、前記ポリウレタン尿素の水分取り込みが１０％未満である、請求項６５又は６６に記載のポリウレタン分散液。